(57)【要約】【課題】  高い輝度を示す真空紫外線励起発光素子用蛍光体を提供する。【解決手段】    式ＣａaＳｒbＥｕ1-a-bＭｇＳｉ2Ｏ6（ただし、式中ａは０．４以上０．７以下の範囲であり、ｂは０．４以上０．７以下の範囲であり、ａ＋ｂ≦０．９９０である。）で示される化合物からなることを特徴とする真空紫外線励起発光素子用蛍光体。前記の式において、ａが０．４６以上０．５２以下の範囲であり、ｂが０．４６以上０．５２以下の範囲である前記記載の蛍光体。【選択図】          なし【特許請求の範囲】
【請求項１】
式ＣａaＳｒbＥｕ1-a-bＭｇＳｉ2Ｏ6（ただし、式中ａは０．４以上０．７以下の範囲であり、ｂは０．４以上０．７以下の範囲であり、ａ＋ｂ≦０．９９０である。）で示される化合物からなることを特徴とする真空紫外線励起発光素子用蛍光体。
【請求項２】
前記の式において、ａが０．４６以上０．５２以下の範囲であり、ｂが０．４６以上０．５２以下の範囲である請求項１記載の蛍光体。
【請求項３】
前記の式において、ａ＝ｂである請求項１または２に記載の蛍光体。
【請求項４】
請求項１〜３のいずれかに記載の蛍光体を用いてなることを特徴とする真空紫外線励起発光素子。
【請求項５】
式ＣａaＳｒbＥｕ1-a-bＭｇＳｉ2Ｏ6（ただし、式中ａは０．４以上０．７以下の範囲であり、ｂは０．４以上０．７以下の範囲であり、ａ＋ｂ≦０．９９０である。）で示される化合物からなる蛍光体の製造方法であって、Ｃａ、Ｓｒ、Ｅｕ、ＭｇおよびＳｉを、Ｃａ：Ｓｒ：Ｅｕ：Ｍｇ：Ｓｉのモル比がａ：ｂ：（１−ａ−ｂ）：１：２（ここでａは０．４以上０．７以下の範囲であり、ｂは０．４以上０．７以下の範囲であり、ａ＋ｂ≦０．９９０である。）となるように含有する金属化合物混合物を、還元性雰囲気において１１００℃以上１１６０℃以下の温度範囲にて０．３〜１００時間保持して焼成することを特徴とする蛍光体の製造方法。
【発明の詳細な説明】
【技術分野】
【０００１】
本発明は、蛍光体に関する。詳しくは、真空紫外線励起発光素子用に好適な蛍光体に関する。
【背景技術】
【０００２】
蛍光体は、プラズマディスプレイパネル（以下「ＰＤＰ」とする。）および希ガスランプなどの真空紫外線励起発光素子に用いられている。真空紫外線によって励起され発光する蛍光体はすでに知られており、例えば、ＰＤＰ用の青色蛍光体としては、式ＢａＭｇＡｌ10Ｏ17：Ｅｕおよび式ＣａＭｇＳｉ2Ｏ6：Ｅｕで示される蛍光体が実用化または提案されている（例えば、非特許文献１参照。）が、輝度は十分ではなかった。
【０００３】
そこで本発明者らは、すでに式Ｃａ0.9215Ｓｒ0.0485Ｅｕ0.03ＭｇＳｉ2Ｏ6で示される化合物からなる蛍光体を、真空紫外線励起発光素子用に好適な蛍光体として提案している（特許文献１参照。）が、さらに高い輝度を示す蛍光体が求められていた。
【０００４】
【非特許文献１】「アイ・イー・アイ・シー・イー・トランザクション・オン・エレクトロニクス・スペシャル・イッシュー・オン・エレクトロニク・ディスプレイズ（ＩＥＩＣＥ  Ｔｒａｎｓａｃｔｉｏｎ  ｏｎ  Ｅｌｅｃｔｒｏｎｉｃｓ  Ｓｐｅｃｉａｌ  Ｉｓｓｕｅ  ｏｎ  Ｅｌｅｃｔｒｏｎｉｃ  Ｄｉｓｐｌａｙｓ）」，（日本国），ザ・インスティテュート・オブ・エレクトロニクス，インフォメーション・アンド・コミュニケイション  エンジニアズ（Ｔｈｅ  Ｉｎｓｔｉｔｕｔｅ  ｏｆ  Ｅｌｅｃｔｒｏｎｉｃｓ，Ｉｎｆｏｒｍａｔｉｏｎ  ａｎｄ  Ｃｏｍｍｕｎｉｃａｔｉｏｎ  Ｅｎｇｉｎｅｅｒｓ），Ｅ−８５−Ｃ，２００２年１１月，ｐ．１８８８〜１８９４
【特許文献１】特開２００２−３３２４８１号公報
【発明の開示】
【発明が解決しようとする課題】
【０００５】
本発明の目的は、高い輝度を示す真空紫外線励起発光素子用蛍光体を提供することにある。
【課題を解決するための手段】
【０００６】
本発明者らは、上記の課題を解決すべく、ケイ酸塩蛍光体の組成について鋭意研究を重ねた結果、ＣａとＳｒとＭｇとを特定量含有する特定のケイ酸塩に付活剤としてＥｕを特定量含有させた蛍光体が、真空紫外線励起発光素子用に用いた場合、高い輝度を示すことを見出し、本発明を完成するに到った。
【０００７】
すなわち本発明は、式ＣａaＳｒbＥｕ1-a-bＭｇＳｉ2Ｏ6（ただし、式中ａは０．４以上０．７以下の範囲、ｂは０．４以上０．７以下の範囲であり、ａ＋ｂ≦０．９９０である。）で示される化合物からなることを特徴とする真空紫外線励起発光素子用蛍光体を提供する。
【発明の効果】
【０００８】
本発明の真空紫外線励起発光素子用の蛍光体は、真空紫外線励起により高い輝度を示すので、ＰＤＰおよび希ガスランプなどの真空紫外線励起発光素子用に好適であり、高輝度の真空紫外線励起発光素子が実現できるので、工業的に極めて有用である。
【発明を実施するための最良の形態】
【０００９】
本発明の蛍光体は、式（１）
式ＣａaＳｒbＥｕ1-a-bＭｇＳｉ2Ｏ6      （１）
で示される化合物からなる。ここで、ａは０．４以上０．７以下の範囲、ｂは０．４以上０．７以下の範囲であり、ａ＋ｂ≦０．９９０である。ａとｂがこの範囲内の値であるときに、式（１）で示される化合物からなる蛍光体は、真空紫外線励起により高い輝度を示す。
【００１０】
前記式（１）において、ａおよびｂはともに０．４６以上０．５２以下の範囲が好ましく、０．４７より大きく０．５２以下の範囲がより好ましく、ａ＝ｂである場合がさらに好ましい。また一方、０．９＜ａ＋ｂ≦０．９９０である場合、すなわち付活剤であるＥｕの量を示す１−ａ−ｂが０．０１０以上０．１未満である場合が該蛍光体は高い輝度を示すので好ましく、さらに０．９８≦ａ＋ｂ≦０．９９０である場合、すなわち付活剤であるＥｕの量を示す１−ａ−ｂが０．０１０以上０．０２以下である場合が該蛍光体は１００℃程度の高温においても高い輝度を示すので、より好ましい。
【００１１】
次に、本発明の蛍光体の製造方法について説明する。
本発明の蛍光体は、例えば、次のようにして製造することができる。本発明の蛍光体は、焼成により、式（１）で示される化合物からなる蛍光体となる金属化合物混合物を焼成することにより製造することができる。すなわち、金属化合物を所定の組成となるように秤量し、混合した後に焼成することにより製造することができる。具体的には、Ｃａ、Ｓｒ、Ｅｕ、ＭｇおよびＳｉを、Ｃａ：Ｓｒ：Ｅｕ：Ｍｇ：Ｓｉのモル比がａ：ｂ：（１−ａ−ｂ）：１：２（ここでａは０．４以上０．７以下の範囲であり、ｂは０．４以上０．７以下の範囲であり、ａ＋ｂ≦０．９９０である。）となるように含有する金属化合物混合物を焼成することにより製造することができる。例えば、好ましい組成の一つである組成式Ｃａ0.47Ｓｒ0.47Ｅｕ0.06ＭｇＳｉ2Ｏ6で示される化合物からなる蛍光体は、ＣａＣＯ3、ＳｒＣＯ3、Ｅｕ2Ｏ3、ＭｇＯ、ＳｉＯ2をＣａ：Ｓｒ：Ｅｕ：Ｍｇ：Ｓｉのモル比が０．４７：０．４７：０．０６：１：２となるように秤量し、混合した後に焼成することにより製造することができる。
【００１２】
本発明の蛍光体を製造するための金属化合物すなわち、カルシウム化合物、ストロンチウム化合物、ユーロピウム化合物、マグネシウム化合物、ケイ素化合物としては、例えば高純度（９９％以上）の水酸化物、炭酸塩、硝酸塩、ハロゲン化物、シュウ酸塩など高温で分解して酸化物になりうるものかまたは高純度（純度９９重量％以上）の酸化物が使用できる。
【００１３】
また、本発明の蛍光体を製造するための金属化合物として、前記の、カルシウム化合物、ストロンチウム化合物、ユーロピウム化合物、マグネシウム化合物およびケイ素化合物から選ばれる２種以上を含有する複合塩を用いてもよい。
【００１４】
これらの原料の混合には、例えばボールミル、Ｖ型混合機、攪拌機等の通常工業的に用いられている装置を用いることができる。
【００１５】
混合して得られる金属化合物混合物を、例えば９００〜１５００℃の温度範囲、好ましくは１０００℃以上１２００℃以下の温度範囲、より好ましくは１１００℃以上１１６０℃以下の温度範囲にて０．３〜１００時間、より好ましくは１〜１０時間保持して焼成することにより本発明の蛍光体が得られる。出発原料に水酸化物、炭酸塩、硝酸塩、ハロゲン化物、シュウ酸塩など高温で分解して酸化物になりうるものを使用した場合、焼成の前に、該金属化合物混合物を、例えば４００℃以上前記焼成温度未満の温度範囲で保持して仮焼することにより、酸化物としたり、結晶水を除去することも可能である。
【００１６】
焼成中の雰囲気は、水素を０．１〜１０体積％含有する窒素、水素を０．１〜１０体積％含有するアルゴン等の還元性雰囲気が好ましい。またさらに強い還元性雰囲気で焼成するために、適量の炭素を添加して焼成してもよい。また仮焼の雰囲気は、大気雰囲気等の酸化性雰囲気、還元性雰囲気のいずれでもよい。また、得られる蛍光体の結晶性を高めるために、適量のＮＨ4Ｃｌなどのフラックスを金属化合物混合物に含有させて焼成してもよい。
【００１７】
さらに上記方法にて得られる蛍光体を、例えばボールミル、ジェットミル等を用いて粉砕することができる。また、洗浄、分級することができる。また、得られる蛍光体の輝度をさらに向上させるために、焼成を２回以上行うこともできる。
【００１８】
このようにして得られる本発明の蛍光体は、例えば、Ｘｅなどのプラズマ放電により発生する波長１４６ｎｍおよび１７２ｎｍなどの波長２００ｎｍ以下の真空紫外線により励起され、青色に強く発光し、しかも、１００℃程度における輝度も高く、真空紫外線励起発光素子の稼動により温度上昇が生じた場合であっても本発明の蛍光体は高い輝度で発光するので、ＰＤＰおよび希ガスランプなどの真空紫外線励起発光素子用として好適である。
【００１９】
ここで、本発明の蛍光体を用いてなる真空紫外線励起発光表示素子の例としてＰＤＰを挙げてその製造方法について説明する。ＰＤＰの作製方法としては例えば、特開平１０−１９５４２８号公報に開示されているような公知の方法が使用できる。すなわち、青色、緑色、赤色発光用のそれぞれの真空紫外線励起発光素子用蛍光体を、例えば、セルロース系化合物、ポリビニルアルコールのような高分子化合物からなるバインダーおよび有機溶媒と混合して蛍光体ペーストを調製する。背面基板の内面の、隔壁で仕切られアドレス電極を備えたストライプ状の基板表面と隔壁面に、蛍光体ペーストをスクリーン印刷などの方法によって塗布し、３００〜６００℃の温度範囲で焼成し、それぞれの蛍光体層を形成させる。これに、蛍光体層と直交する方向の透明電極およびバス電極を備え、内面に誘電体層と保護層を設けた表面ガラス基板を重ねて接着する。内部を排気して低圧のＸｅやＮｅ等の希ガスを封入し、放電空間を形成させることにより、ＰＤＰを作製することができる。
【実施例】
【００２０】
次に、本発明を実施例によりさらに詳しく説明するが、本発明はこれらの実施例に限定されるものではない。
【００２１】
比較例１
炭酸カルシウム（宇部マテリアルズ（株）製、ＣａＣＯ3）、炭酸ストロンチウム（和光純薬工業（株）製、ＳｒＣＯ3）、酸化ユーロピウム（信越化学（株）製、Ｅｕ2Ｏ3）、炭酸マグネシウム（協和化学（株）製、ＭｇＣＯ3）、酸化ケイ素ＳｉＯ2（日本アエロジル（株）製、ＳｉＯ2）各原料をＣａＣＯ3：ＳｒＣＯ3：Ｅｕ2Ｏ3：ＭｇＣＯ3：ＳｉＯ2のモル比が０．８９２：０．１：０．００４：１：２になるように秤量し、混合した後、２体積％Ｈ2含有Ｎ2雰囲気中で１１８０℃の温度で２時間保持して焼成した。焼成は２回行った。このようにして組成式がＣａ0.892Ｓｒ0.1Ｅｕ0.008ＭｇＳｉ2Ｏ6で示される化合物（式（１）において、ａ＝０．８９２、ｂ＝０．１である。）からなる蛍光体（１）を得た。
【００２２】
この蛍光体（１）に、６．７Ｐａ（５×１０-2Ｔｏｒｒ）以下の室温（約２５℃）の真空槽内で、エキシマ１４６ｎｍランプ（ウシオ電機社製、Ｈ００１２型）を用いて真空紫外線を照射したところ青色の発光を示し、得られた輝度を１００とした。表１に示した。
【００２３】
この蛍光体（１）に、６．７Ｐａ（５×１０-2Ｔｏｒｒ）以下の室温（約２５℃）の真空槽内で、エキシマ１７２ｎｍランプ（ウシオ電機社製、Ｈ００１６型）を用いて真空紫外線を照射したところ青色の発光を示し、得られた輝度を１００とした。表２に示した。
【００２４】
この蛍光体（１）に、６．７Ｐａ（５×１０-2Ｔｏｒｒ）以下の真空槽内で１００℃に加熱し、エキシマ１４６ｎｍランプ（ウシオ電機社製、Ｈ００１２型）を用いて真空紫外線を照射したところ青色の発光を示し、得られた輝度を１００とした。表３に示した。
【００２５】
実施例１
炭酸カルシウム（宇部マテリアルズ（株）製、ＣａＣＯ3）、炭酸ストロンチウム（和光純薬工業（株）製、ＳｒＣＯ3）、酸化ユーロピウム（信越化学（株）製、Ｅｕ2Ｏ3）、炭酸マグネシウム（協和化学（株）製、ＭｇＣＯ3）、酸化ケイ素（日本アエロジル（株）製、ＳｉＯ2）各原料をＣａＣＯ3：ＳｒＣＯ3：Ｅｕ2Ｏ3：ＭｇＣＯ3：ＳｉＯ2のモル比が０．４８：０．５：０．０１：１：２になるように秤量し、混合した後、２体積％Ｈ2含有Ｎ2雰囲気中で１１００℃の温度で２時間保持して焼成した。焼成は２回行った。このようにして組成式がＣａ0.48Ｓｒ0.5Ｅｕ0.02ＭｇＳｉ2Ｏ6で示される（式（１）において、ａ＝０．４８、ｂ＝０．５である。）化合物からなる蛍光体（２）を得た。
【００２６】
この蛍光体（２）に、６．７Ｐａ（５×１０-2Ｔｏｒｒ）以下の室温（約２５℃）の真空槽内で、エキシマ１４６ｎｍランプ（ウシオ電機社製、Ｈ００１２型）を用いて真空紫外線を照射したところ青色の発光を示し相対輝度１０６であり、比較例１より高い輝度を得た。得られた結果を表１に示した。
【００２７】
この蛍光体（２）に、６．７Ｐａ（５×１０-2Ｔｏｒｒ）以下の室温（約２５℃）の真空槽内で、エキシマ１７２ｎｍランプ（ウシオ電機社製、Ｈ００１６型）を用いて真空紫外線を照射したところ青色の発光を示し相対輝度１６３であり、比較例１より高い輝度を得た。得られた結果を表２に示した。
【００２８】
この蛍光体（２）に、６．７Ｐａ（５×１０-2Ｔｏｒｒ）以下の真空槽内で１００℃に加熱し、エキシマ１４６ｎｍランプ（ウシオ電機社製、Ｈ００１２型）を用いて真空紫外線を照射したところ青色の発光を示し相対輝度１１４であり、比較例１より高い輝度を得た。得られた結果を表３に示した。
【００２９】
【表１】
2006104445.tif 000002
【００３０】
【表２】
2006104445.tif 000003
【００３１】
【表３】
2006104445.tif 000004
【００３２】
実施例２
炭酸カルシウム（宇部マテリアルズ（株）製、ＣａＣＯ3）、炭酸ストロンチウム（和光純薬工業（株）製、ＳｒＣＯ3）、酸化ユーロピウム（信越化学（株）製、Ｅｕ2Ｏ3）、炭酸マグネシウム（協和化学（株）製、ＭｇＣＯ3）、酸化ケイ素（日本アエロジル（株）製、ＳｉＯ2）各原料をＣａＣＯ3：ＳｒＣＯ3：Ｅｕ2Ｏ3：ＭｇＣＯ3：ＳｉＯ2のモル比が０．４９：０．４９：０．０１：１：２になるように秤量し、混合した後、２体積％Ｈ2含有Ｎ2雰囲気中で１１６０℃の温度で２時間保持して焼成した。焼成は２回行った。このようにして組成式がＣａ0.49Ｓｒ0.49Ｅｕ0.02ＭｇＳｉ2Ｏ6で示される（式（１）において、ａ＝０．４９、ｂ＝０．４９である。）化合物からなる蛍光体（３）を得た。
【００３３】
この蛍光体（３）に、６．７Ｐａ（５×１０-2Ｔｏｒｒ）以下の室温（約２５℃）の真空槽内で、エキシマ１４６ｎｍランプ（ウシオ電機社製、Ｈ００１２型）を用いて真空紫外線を照射したところ青色の発光を示し相対輝度１１１であり、比較例１より高い輝度を得た。得られた結果を表１に示した。
【００３４】
この蛍光体（３）に、６．７Ｐａ（５×１０-2Ｔｏｒｒ）以下の室温（約２５℃）の真空槽内で、エキシマ１７２ｎｍランプ（ウシオ電機社製、Ｈ００１６型）を用いて真空紫外線を照射したところ青色の発光を示し相対輝度２１４であり、比較例１より高い輝度を得た。得られた結果を表２に示した。
【００３５】
この蛍光体（３）に、６．７Ｐａ（５×１０-2Ｔｏｒｒ）以下の真空槽内で１００℃に加熱し、エキシマ１４６ｎｍランプ（ウシオ電機社製、Ｈ００１２型）を用いて真空紫外線を照射したところ青色の発光を示し相対輝度１２９であり、比較例１より高い輝度を得た。得られた結果を表３に示した。
【００３６】
実施例３
炭酸カルシウム（宇部マテリアルズ（株）製、ＣａＣＯ3）、炭酸ストロンチウム（和光純薬工業（株）製、ＳｒＣＯ3）、酸化ユーロピウム（信越化学（株）製、Ｅｕ2Ｏ3）、炭酸マグネシウム（協和化学（株）製、ＭｇＣＯ3）、酸化ケイ素（日本アエロジル（株）製、ＳｉＯ2）各原料をＣａＣＯ3：ＳｒＣＯ3：Ｅｕ2Ｏ3：ＭｇＣＯ3：ＳｉＯ2のモル比が０．４８：０．４８：０．０２：１：２になるように秤量し、混合した後、２体積％Ｈ2含有Ｎ2雰囲気中で１１５０℃の温度で２時間保持して焼成した。焼成は２回行った。このようにして組成式がＣａ0.48Ｓｒ0.48Ｅｕ0.04ＭｇＳｉ2Ｏ6で示される（式（１）において、ａ＝０．４８、ｂ＝０．４８である。）化合物からなる蛍光体（４）を得た。
【００３７】
この蛍光体（４）に、６．７Ｐａ（５×１０-2Ｔｏｒｒ）以下の室温（約２５℃）の真空槽内で、エキシマ１４６ｎｍランプ（ウシオ電機社製、Ｈ００１２型）を用いて真空紫外線を照射したところ青色の発光を示し相対輝度１０９であり、比較例１より高い輝度を得た。得られた結果を表１に示した。
【００３８】
この蛍光体（４）に、６．７Ｐａ（５×１０-2Ｔｏｒｒ）以下の室温（約２５℃）の真空槽内で、エキシマ１７２ｎｍランプ（ウシオ電機社製、Ｈ００１６型）を用いて真空紫外線を照射したところ青色の発光を示し相対輝度１９９であり、比較例１より高い輝度を得た。得られた結果を表２に示した。
【００３９】
この蛍光体（４）に、６．７Ｐａ（５×１０-2Ｔｏｒｒ）以下の真空槽内で１００℃に加熱し、エキシマ１４６ｎｍランプ（ウシオ電機社製、Ｈ００１２型）を用いて真空紫外線を照射したところ青色の発光を示し相対輝度１４６であり、比較例１より高い輝度を得た。得られた結果を表３に示した。
【００４０】
比較例２
炭酸カルシウム（宇部マテリアルズ（株）製、ＣａＣＯ3）、炭酸ストロンチウム（和光純薬工業（株）製、ＳｒＣＯ3）、酸化ユーロピウム（信越化学（株）製、Ｅｕ2Ｏ3）、炭酸マグネシウム（協和化学（株）製、ＭｇＣＯ3）、酸化ケイ素（日本アエロジル（株）製、ＳｉＯ2）各原料をＣａＣＯ3：ＳｒＣＯ3：Ｅｕ2Ｏ3：ＭｇＣＯ3：ＳｉＯ2のモル比が０．５９２：０．４：０．００４：１：２になるように秤量し、混合した後、２体積％Ｈ2含有Ｎ2雰囲気中で１１８０℃の温度で２時間保持して焼成した。焼成は２回行った。このようにして組成式がＣａ0.592Ｓｒ0.4Ｅｕ0.008ＭｇＳｉ2Ｏ6で示される化合物（式（１）において、ａ＝０．５９２、ｂ＝０．４である。）からなる蛍光体（５）を得た。
【００４１】
この蛍光体（５）に、６．７Ｐａ（５×１０-2Ｔｏｒｒ）以下の室温（約２５℃）の真空槽内で、エキシマ１４６ｎｍランプ（ウシオ電機社製、Ｈ００１２型）を用いて真空紫外線を照射したところ青色の発光を示し、相対輝度７３であり、輝度は比較例１より低かった。得られた結果を表１に示した。
【００４２】
実施例４
炭酸カルシウム（宇部マテリアルズ（株）製、ＣａＣＯ3）、炭酸ストロンチウム（和光純薬工業（株）製、ＳｒＣＯ3）、酸化ユーロピウム（信越化学（株）製、Ｅｕ2Ｏ3）、炭酸マグネシウム（協和化学（株）製、ＭｇＣＯ3）、酸化ケイ素（日本アエロジル（株）製、ＳｉＯ2）各原料をＣａＣＯ3：ＳｒＣＯ3：Ｅｕ2Ｏ3：ＭｇＣＯ3：ＳｉＯ2のモル比が０．４９４：０．４９４：０．００６：１：２になるように秤量し、混合した後、２体積％Ｈ2含有Ｎ2雰囲気中で１１５０℃の温度で２時間保持して焼成した。焼成は３回行った。このようにして組成式がＣａ0.494Ｓｒ0.494Ｅｕ0.012ＭｇＳｉ2Ｏ6で示される（式（１）において、ａ＝０．４９４、ｂ＝０．４９４である。）化合物からなる蛍光体（６）を得た。
【００４３】
この蛍光体（６）に、６．７Ｐａ（５×１０-2Ｔｏｒｒ）以下の室温（約２５℃）の真空槽内で、エキシマ１４６ｎｍランプ（ウシオ電機社製、Ｈ００１２型）を用いて真空紫外線を照射したところ青色の発光を示し相対輝度１１６であり、比較例１より高い輝度を得た。得られた結果を表１に示した。
【００４４】
この蛍光体（６）に、６．７Ｐａ（５×１０-2Ｔｏｒｒ）以下の室温（約２５℃）の真空槽内で、エキシマ１７２ｎｍランプ（ウシオ電機社製、Ｈ００１６型）を用いて真空紫外線を照射したところ青色の発光を示し相対輝度１９３であり、比較例１より高い輝度を得た。得られた結果を表２に示した。
【００４５】
この蛍光体（６）に、６．７Ｐａ（５×１０-2Ｔｏｒｒ）以下の真空槽内で１００℃に加熱し、エキシマ１４６ｎｍランプ（ウシオ電機社製、Ｈ００１２型）を用いて真空紫外線を照射したところ青色の発光を示し相対輝度１６０であり、比較例１より高い輝度を得た。得られた結果を表３に示した。